(57)【要約】  アクリル繊維は保温性に優れているため、セーターや肌着などの衣料用途によく利用されている。具体的には、収縮性アクリル繊維を混紡し、繊維間の空隙を増すことによって、軽量嵩高感が得られるが、ピリングが起こりやすいという欠点がある。この点について、いくつか提案はあるが、十分な軽量嵩高感と実用的な抗ピル性を両立するには至っていない。本発明は軽量嵩高感と抗ピル性を両立するアクリル紡績糸及び布帛の提供を目的とする。  本発明は、アクリロニトリル系繊維Ａとアクリロニトリル系繊維Ｂを含有する紡績糸であって、アクリロニトリル系繊維Ａの沸水処理後の単繊維繊度が０．３〜１．７ｄｔｅｘ、単繊維伸度が５０％以上であり、アクリロニトリル系繊維Ｂの沸水処理後の単繊維繊度が０．３〜２．２ｄｔｅｘ、単繊維伸度が３０％以下であることを特徴とする紡績糸及び該紡績糸を含有する布帛である。【特許請求の範囲】
【請求項１】
アクリロニトリル系繊維Ａとアクリロニトリル系繊維Ｂを含有する紡績糸であって、アクリロニトリル系繊維Ａの沸水処理後の単繊維繊度が０．３〜１．７ｄｔｅｘ、単繊維伸度が５０％以上であり、アクリロニトリル系繊維Ｂの沸水処理後の単繊維繊度が０．３〜２．２ｄｔｅｘ、単繊維伸度が３０％以下であることを特徴とする紡績糸。
【請求項２】
前記アクリロニトリル系繊維Ａの沸水収縮率と、前記アクリロニトリル系繊維Ｂの沸水収縮率の差が１０％以上であることを特徴とする請求項１に記載の紡績糸。
【請求項３】
前記アクリロニトリル系繊維Ａが２０〜５０重量％、前記アクリロニトリル系繊維Ｂが５０〜８０重量％含まれていることを特徴とする請求項１または２のいずれかに記載の紡績糸。
【請求項４】
ヨリ係数がメートル方式で６０〜１２０であることを特徴とする請求項１〜３のいずれかに記載の紡績糸。
【請求項５】
請求項１〜４のいずれかに記載の紡績糸を含有し、かつＧＢ／Ｔ  ４８０２．１−２００８（円軌跡法）の抗ピル性が３級以上であることを特徴とする布帛。
【請求項６】
比容積が６ｃｍ３／ｇ以上であることを特徴とする請求項５に記載の布帛。 
【発明の詳細な説明】
【技術分野】
【０００１】本発明は、軽量嵩高感と抗ピル性に優れた紡績糸および該紡績糸を含有する布帛に関する。
【背景技術】
【０００２】従来よりアクリル系繊維は、他の汎用合成繊維であるポリアミド系繊維及びポリエステル繊維などと同様に、衣料用素材あるいはインテリア製品用素材等の広範な分野に利用されているが、特にアクリル系繊維はその独特な特徴により保温性に優れているため、セーターや肌着などの衣料用途によく利用されている。【０００３】セーターや肌着用途においては、保温性や着用中の着心地を良くする数多くの提案がなされている。例えば高収縮性アクリル系繊維を混紡する手段によって単繊維間の空隙を増し、これにより軽量かつ嵩高感を得ようとする提案がなされている。しかし、この方法を用いると、ピリングが起こりやすく、着用を重ねるに従い外観を著しく損なってしまい、商品価値を低下させるという実用上の欠点がある。【０００４】特許文献１では収縮性アクリル繊維と極細アクリル繊維とポリエステル繊維を組み合わせた紡績糸とすることにより形態安定性を得ようとした提案がされているが、この提案では、ポリエステル繊維の染色温度が高いため、低収縮性の極細アクリル繊維も収縮して単繊維伸度が上がってしまい、実用的な抗ピル性を得ることが難しくなる。また上記現象を回避するためポリエステル繊維を染色しない等の制約ができる。【０００５】特許文献２では高収縮性の極細アクリル繊維と、低収縮性アクリル繊維を組み合わせることにより保温率に優れた編地が提案されているが、比容積を高くしようとすると実用的な抗ピル性を得ることが難しくなる。
【先行技術文献】
【特許文献】
【０００６】
【特許文献１】特開２０００−３４６３４号公報
【特許文献２】特開２０１４−１０１６０１号公報
【発明の概要】
【発明が解決しようとする課題】
【０００７】本発明は上記のような従来技術の現状に鑑み創案されたものであり、その目的は、軽量嵩高感がありながら、実用的な抗ピル性を有する製品に使用されるアクリル紡績糸及びそれを用いてなる布帛を提供することにある。
【課題を解決するための手段】
【０００８】本発明者らは上記目的を達成するために鋭意検討した結果、特定の範囲の単繊維繊度と単繊維伸度を有する２種類のアクリロニトリル系繊維を組み合わせて得られる紡績糸を用いることにより、軽量嵩高感と抗ピル性能を兼ね備えた布帛を作成できることを見出し、本発明の完成に至った。【０００９】即ち、本発明は、以下の（１）〜（６）の構成を有するものである。【００１０】（１）  アクリロニトリル系繊維Ａとアクリロニトリル系繊維Ｂを含有する紡績糸であって、アクリロニトリル系繊維Ａの沸水処理後の単繊維繊度が０．３〜１．７ｄｔｅｘ、単繊維伸度が５０％以上であり、アクリロニトリル系繊維Ｂの沸水処理後の単繊維繊度が０．３〜２．２ｄｔｅｘ、単繊維伸度が３０％以下であることを特徴とする紡績糸。（２）  前記アクリロニトリル系繊維Ａの沸水収縮率と、前記アクリロニトリル系繊維Ｂの沸水収縮率の差が１０％以上であることを特徴とする（１）に記載の紡績糸。（３）  前記アクリロニトリル系繊維Ａが２０〜５０重量％、前記アクリロニトリル系繊維Ｂが５０〜８０重量％含まれていることを特徴とする（１）または（２）のいずれかに記載の紡績糸。（４）  ヨリ係数がメートル方式で６０〜１２０であることを特徴とする（１）〜（３）のいずれかに記載の紡績糸。（５）  （１）〜（４）のいずれかに記載の紡績糸を含有し、かつＧＢ／Ｔ  ４８０２．１−２００８（円軌跡法）の抗ピル性が３級以上であることを特徴とする布帛。（６）  比容積が６ｃｍ３／ｇ以上であることを特徴とする（５）に記載の布帛。
【発明の効果】
【００１１】本発明の紡績糸およびそれを用いてなる布帛は、軽量嵩高性と抗ピル性を兼ね備えた製品を提供できるものである。特に、セーター、マフラー、肌着、ジャージ、手袋、靴下などの衣料製品の素材として有用である。
【発明を実施するための形態】
【００１２】以下に本発明を詳細に説明する。本発明に採用するアクリロニトリル系繊維Ａとアクリロニトリル系繊維Ｂはアクリロニトリル系重合体を主成分として含有する繊維である。かかるアクリロニトリル系重合体は、その重合組成の４０重量％以上をアクリロニトリルとするものであり、好ましくは５０重量％以上、さらに好ましくは８０重量％以上をアクリロニトリルとするものであることが望ましい。従って、該アクリロニトリル系重合体としては、アクリロニトリル単独重合体のほかに、アクリロニトリルと他のモノマーとの共重合体も採用できる。共重合体における他のモノマーとしては、特に限定はないが、ハロゲン化ビニル及びハロゲン化ビニリデン；（メタ）アクリル酸エステル（なお（メタ）の表記は、該メタの語の付いたもの及び付かないものの両方を表す）；メタリルスルホン酸、ｐ−スチレンスルホン酸等のスルホン酸基含有モノマー及びその塩；（メタ）アクリル酸、イタコン酸等のカルボン酸基含有モノマー及びその塩；アクリルアミド、スチレン、酢酸ビニル等が挙げられる。
【００１３】本発明の紡績糸は、以下の特性を有するアクリロニトリル系繊維Ａおよびアクリロニトリル系繊維Ｂを含有するものである。すなわち、アクリロニトリル系繊維Ａは、沸水処理後の単繊維繊度が０．４〜１．７ｄｔｅｘであり、かつ単繊維伸度が５０％以上のものである。また、アクリロニトリル系繊維Ｂは、沸水処理後の単繊維繊度が０．３〜２．２ｄｔｅｘであり、かつ単繊維伸度が３０％以下のものである。
【００１４】本発明においては、アクリロニトリル系繊維ＡおよびＢともに、上記のように、沸水処理後の単繊維繊度が細いものを採用する。単繊維繊度が細いものを用いることにより、紡績糸を軽量化できるとともに、繊維同士の絡み合いを増やすことができるため、紡績糸から毛羽が出にくくなり、紡績加工、編み立て、実使用時などにおいて、ピルの発生を抑制することができる。
【００１５】また、アクリロニトリル系繊維Ａは沸水処理後の単繊維伸度が５０％以上、好ましくは７０％以上のものである。本発明においては該繊維により嵩高性が発現するが、かかる単繊維伸度が５０％に満たない繊維では、沸水処理時の収縮が小さく、嵩高性が不十分となる。なお、アクリロニトリル系繊維Ａの単繊維伸度の上限については特に限定はないが、紡績加工時の繊維の伸びの観点から、アクリロニトリル系繊維Ａの単繊維伸度は１２０％以下であることが好ましい。
【００１６】アクリロニトリル系繊維Ｂは沸水処理後の単繊維伸度が３０％以下のものである。本発明においては該繊維により抗ピル性が発現しているが、かかる単繊維伸度が３０％を超える場合には、発生した毛玉が脱落しにくくなり、抗ピル性が不十分となる。なお、アクリロニトリル系繊維Ｂの単繊維伸度の下限については特に限定はないが、紡績加工時の繊維の切れの観点から、アクリロニトリル系繊維Ｂの単繊維伸度は１５％以上であることが好ましい。
【００１７】ここで、アクリロニトリル系繊維ＡやＢは、市販されているアクリロニトリル系繊維から上述した特性を有するものを採用することができる。
【００１８】また、本発明の紡績糸においては、アクリロニトリル系繊維Ａとアクリロニトリル系繊維Ｂ以外のその他の繊維が含まれていてもよい。かかるその他の繊維としては、特に制限はないが、アクリロニトリル系繊維Ａとアクリロニトリル系繊維Ｂ以外のアクリロニトリル系繊維や、綿、羊毛、カシミヤなどの天然繊維、レーヨン、キュプラなどの再生繊維、酢酸セルロース繊維、プロミックスなどの半合成繊維、ナイロン、ポリエステル、ウレタンなどの合成繊維などを挙げることができ、複数種用いてもよい。
【００１９】次に、本発明の紡績糸においては、アクリロニトリル系繊維Ａの沸水収縮率とアクリロニトリル系繊維Ｂの沸水収縮率の差が好ましくは１０％以上、より好ましくは２０％以上、さらに好ましくは３０％以上、最も好ましくは３５％以上であることが望ましい。沸水収縮率の差が１０％に満たない場合には、十分な嵩高性が得られない場合がある。
【００２０】また、本発明の紡績糸においては、アクリロニトリル系繊維Ａが２０〜５０重量％、アクリロニトリル系繊維Ｂが５０〜８０重量％含まれていることが望ましい。アクリロニトリル系繊維Ａが少なすぎる場合には嵩高性が不足することがあり、アクリロニトリル系繊維Ｂが少なすぎる場合には抗ピル性が不足することがある。一方、アクリロニトリル系繊維Ａを３０〜４０重量％、アクリロニトリル系繊維Ｂを６０〜７０重量％とするとより良好な軽量嵩高感と抗ピル性が得られやすくなる。
【００２１】さらに、本発明の紡績糸においては、ヨリ係数がメートル方式で６０〜１２０であることが好ましく、７５〜１２０であることがより好ましい。ヨリ係数が下限に満たない場合には抗ピル性が不足することがあり、上限を超える場合には嵩高性が不足することがある。一方、前記ヨリ係数を８０〜１１０とするとより良好な軽量嵩高感と抗ピル性が得られやすくなる。
【００２２】上述してきた本発明の紡績糸は、単独または他の糸とともに用いて編物や織物などの布帛とすることで該布帛を軽量嵩高感がありながら実用的な抗ピル性を有する布帛製品とすることができる。かかる効果を得るためには、布帛全体の重量に対して、本発明の紡績糸を好ましくは３０重量％以上、より好ましくは５０重量％以上用いることが望ましい。一方、本発明の紡績糸を布帛に含有させる量の上限には制限が無く、１００重量％であってもよい。
【００２３】また、上述した本発明の紡績糸を用いた布帛においては、中華人民共和国国家標準ＧＢ／Ｔ  ４８０２．１−２００８（円軌跡法）の抗ピル性として、３級以上を得ることが可能である。かかる抗ピル性が３級以上であれば、実使用において、ピル発生が問題となることはほとんどなくなる。さらに本発明の紡績糸を用いた布帛においては、嵩高性について、後述する比容積として６ｃｍ３／ｇ以上、さらには７ｃｍ３／ｇ以上とすることが可能である。かかる嵩高性は、単位重量あたりの体積を示すものであるので、この数値が大きいほど軽量感が感じられやすくなる。なお、上限としては特に限定されないが、１２ｃｍ３／ｇ程度までであれば、加工や実使用において扱いやすくなる。
【実施例】
【００２４】以下、本発明を実施例によって具体的に説明するが、本発明はこれらの実施例に限定されるものではない。なお、本発明で用いた特性値の測定方法は以下の通りである。【００２５】＜沸水処理後の単繊維繊度と単繊維伸度＞サンプルを沸水中で１５分間処理し、乾燥した後、ＪＩＳ  Ｌ  １０１５：２０１０  ８．５および８．７に従って、沸水処理後の単繊維繊度と単繊維伸度を測定した。【００２６】＜沸水収縮率＞沸水処理前のサンプルに荷重（０．１ｇ／ｄｔｅｘ）をかけ、一定間隔の原長さ（Ｌ１）を計測し、該サンプルを沸水にて１５分間処理し、乾燥後、サンプルに荷重（０．１ｇ／ｄｔｅｘ）をかけ、変化長さ（Ｌ２）を計測し、次式により収縮率を求めた。沸水収縮率（％）＝｛（Ｌ１−Ｌ２）／Ｌ１｝×１００【００２７】＜ヨリ係数＞ＪＩＳ  Ｌ  １０９５：２０１０  ９．１５．１のＡ法に従って測定した１メートルあたりのヨリ数ＮとＪＩＳ  Ｌ  １０９５：２０１０  ９．４．１で測定したメートル番手Ｓから次式より算出した。ヨリ係数＝Ｎ／（Ｓ）１／２【００２８】＜軽量性（比容積）＞編地の布厚Ｔ［ｍｍ］と目付けＷ［ｇ／ｍ２］を測定し、次式より算出した。比容積（ｃｍ３／ｇ）＝Ｔ／Ｗ×１０００【００２９】＜抗ピル性＞ＧＢ／Ｔ  ４８０２．１−２００８（円軌跡法）の方法で測定した。【００３０】［実施例１］アクリロニトリル系繊維Ａとして、繊維長３８ｍｍ、沸水処理後の単繊維繊度が１．２ｄｔｅｘ、単繊維伸度が８７％のアクリロニトリル系繊維３５重量％と、アクリロニトリル系繊維Ｂとして、繊維長３８ｍｍ、沸水処理後の単繊維繊度が１．０ｄｔｅｘ、単繊維伸度が２４％のアクリロニトリル系繊維６５重量％を用いて、ヨリ係数８７．５、メートル番手１／６４の紡績糸を得た。この紡績糸を用いて、１４Ｇスムース編機で編地を作成した後、パドル染色機で１００℃、３０分の条件で、染色と同時にバルキー出しを行い、実施例１の布帛を得た。アクリロニトリル系繊維ＡとＢの沸水収縮率の差と得られた布帛の評価結果を表１に示す。【００３１】［実施例２］実施例１において、アクリロニトリル系繊維Ａとして、繊維長３８ｍｍ、沸水処理後の単繊維繊度が１．１ｄｔｅｘ、単繊維伸度が５８％のアクリロニトリル系繊維を用いること以外は同様にして、紡績糸および実施例２の布帛を得た。評価結果を表１に示す。【００３２】［実施例３］実施例１において、アクリロニトリル系繊維Ａとして、繊維長３８ｍｍ、沸水処理後の単繊維繊度が０．５ｄｔｅｘ、単繊維伸度が５９％のアクリロニトリル系繊維を用いること以外は同様にして、紡績糸および実施例３の布帛を得た。評価結果を表１に示す。【００３３】［実施例４］実施例１において、アクリロニトリル系繊維Ｂとして、繊維長３２ｍｍ、沸水処理後の単繊維繊度が０．５ｄｔｅｘ、単繊維伸度が２０％のアクリロニトリル系繊維を用いること以外は同様にして、紡績糸および実施例４の布帛を得た。評価結果を表１に示す。【００３４】［比較例１］実施例１において、アクリロニトリル系繊維Ａとして、繊維長３８ｍｍ、沸水処理後の単繊維繊度が０．９ｄｔｅｘ、単繊維伸度が４２％のアクリロニトリル系繊維を用いること以外は同様にして、紡績糸および比較例１の布帛を得た。評価結果を表１に示す。【００３５】［比較例２］実施例２において、アクリロニトリル系繊維Ａとして、繊維長３８ｍｍ、沸水処理後の単繊維繊度が２．４ｄｔｅｘ、単繊維伸度が８０％のアクリロニトリル系繊維を用いること以外は同様にして、紡績糸および比較例２の布帛を得た。評価結果を表１に示す。【００３６】［比較例３］実施例１において、アクリロニトリル系繊維Ｂとして、繊維長３８ｍｍ、沸水処理後の単繊維繊度が０．９ｄｔｅｘ、単繊維伸度が４２％のアクリロニトリル系繊維を用いること以外は同様にして、紡績糸および比較例３の布帛を得た。評価結果を表１に示す。【００３７】
【表１】
2018066481.tif 000002
【産業上の利用可能性】
【００３８】本発明の紡績糸は、特定の範囲の単繊維繊度と単繊維伸度を有する２種類のアクリロニトリル系繊維を組み合わせて得られる紡績糸であり、本発明の布帛は、該紡績糸を適度な範囲で混紡、紡績、製編織及び染色加工することにより、軽量嵩高性と抗ピル性を兼ね備えた製品を提供できるものである。 
【国際調査報告】
2018066481.tif 000003
2018066481.tif 000004